(57)【要約】ヒトの皮膚に快適に粘着され得る、感圧接着剤を有する使い捨て再帰反射テープを記載する。このテープは、フォーム支持体又は不織支持体を備える。ラミネーターを使用し、再帰反射ビーズを支持体の第１の面に溶融する。支持体の第２の面は、感圧接着材料でコーティングされる。支持体の第１の面に溶融される再帰反射ビーズは、付加的な接着剤又は樹脂を使用することなく、使い捨てテープに再帰反射表面を提供する。
2005500577.tif 000002
【特許請求の範囲】
【請求項１】
粘着面および非粘着面を備えるテープであって、前記粘着面が感圧接着剤でコーティングされているテープ、および
前記テープの非粘着面に溶融される再帰反射ビーズの層、
を含む物品。
【請求項２】
前記テープが、ヒトの皮膚に快適に粘着されることができる医療用テープである、請求項１に記載の物品。
【請求項３】
前記再帰反射ビーズの層が、前記テープの前記非粘着面の中に積層される、請求項１に記載の物品。
【請求項４】
前記テープが、フォーム支持体を有する医療用テープである、請求項１に記載の物品。
【請求項５】
前記テープが、不織支持体を有する医療用テープである、請求項１に記載の物品。
【請求項６】
前記再帰反射ビーズの層が、研磨サイクルを経る前の初期反射輝度、および多数の研磨サイクルを経た後の最終反射輝度を示し、前記研磨サイクルの数が約７５０であるとき、前記最終反射輝度が、前記初期反射輝度の７０％より大きい、請求項１に記載の物品。
【請求項７】
前記再帰反射ビーズの層が、研磨サイクルを経る前の初期反射輝度、および多数の研磨サイクルを経た後の最終反射輝度を示し、前記研磨サイクルの数が約７５０であるとき、前記最終反射輝度が、前記初期反射輝度の９０％より大きい、請求項１に記載の物品。
【請求項８】
前記再帰反射ビーズの層が、研磨サイクルを経る前の初期反射輝度、および多数の研磨サイクルを経た後の最終反射輝度を示し、前記研磨サイクルの数が５０００より大きいとき、前記最終反射輝度が、前記初期反射輝度の９０％より大きい、請求項１に記載の物品。
【請求項９】
前記再帰反射ビーズの層が、付加的な接着剤又は樹脂を使用することなく、前記テープの非粘着面上の所定の位置に実質的に保持される、請求項１に記載の物品。
【請求項１０】
第１の面および第２の面を備えるフォーム支持体、および
前記フォーム支持体の第１の面に溶融される再帰反射ビーズの層、
を含む物品。
【請求項１１】
前記第１の面に溶融される前記再帰反射ビーズの層が、研磨サイクルを経る前の初期反射輝度、および多数の研磨サイクルを経た後の最終反射輝度を示し、前記研磨サイクルの数が約７５０であるとき、前記最終反射輝度が、前記初期反射輝度の７０％より大きい、請求項１０に記載の物品。
【請求項１２】
前記第１の面に溶融される前記再帰反射ビーズの層が、研磨サイクルを経る前の初期反射輝度、および多数の研磨サイクルを経た後の最終反射輝度を示し、前記研磨サイクルの数が約７５０であるとき、前記最終反射輝度が、前記初期反射輝度の９０％より大きい、請求項１０に記載の物品。
【請求項１３】
前記第１の面に溶融される前記再帰反射ビーズの層が、研磨サイクルを経る前の初期反射輝度、および多数の研磨サイクルを経た後の最終反射輝度を示し、前記研磨サイクルの数が５０００より大きいとき、前記最終反射輝度が、前記初期反射輝度の９０％より大きい、請求項１０に記載の物品。
【請求項１４】
前記再帰反射ビーズの層が、付加的な接着剤又は樹脂を使用することなく、前記フォーム支持体の第１の面上の所定の位置に実質的に保持される、請求項１０に記載の物品。
【請求項１５】
感圧接着テープの非粘着面を再帰反射ビーズで被覆するステップ、および
熱および圧力を加え、前記再帰反射ビーズを前記感圧接着テープの非粘着面に溶融するステップ、
を含む方法。
【請求項１６】
前記再帰反射ビーズが、アルミニウムでコーティングされているガラスビーズを含み、各ガラスビーズは、ガラスビーズ表面積の約半分がアルミニウムでコーティングされている、請求項１５に記載の方法。
【請求項１７】
前記再帰反射ビーズが、完全にアルミニウムコーティングされているガラスビーズであり、前記再帰反射ビーズの露出表面からアルミニウムをエッチングするステップをさらに含む、請求項１５に記載の方法。
【請求項１８】
熱および圧力を加えるステップが、前記再帰反射ビーズを前記感圧接着テープの非粘着面上に積層するステップを含む、請求項１５に記載の方法。
【請求項１９】
フォーム支持体の第１の面を再帰反射ビーズで被覆するステップ、および
熱および圧力を加え、前記再帰反射ビーズを前記フォーム支持体の第１の面に溶融するステップ、
を含む方法。
【請求項２０】
前記再帰反射ビーズが、アルミニウムでコーティングされているガラスビーズを含み、各ガラスビーズは、ガラスビーズ表面積の約半分がアルミニウムでコーティングされている、請求項１９に記載の方法。
【請求項２１】
前記再帰反射ビーズが、完全にアルミニウムコーティングされているガラスビーズであり、前記再帰反射ビーズの露出表面からアルミニウムをエッチングするステップをさらに含む、請求項１９に記載の方法。
【請求項２２】
熱および圧力を加えるステップが、前記再帰反射ビーズをフォーム支持体の第１の面中に積層するステップを含む、請求項１９に記載の方法。
【請求項２３】
第１の面と第２の面とを備えるフォーム支持体、
前記第１の面を被覆する感圧接着材料、および
前記第２の面に溶融される再帰反射ビーズの層、
を含む物品。
【請求項２４】
前記物品が、
前記フォーム支持体の第１の面を前記感圧接着材料でコーティングするプロセス、
前記フォーム支持体の第２の面を前記再帰反射ビーズで被覆するプロセス、および
熱および圧力を加えて、前記再帰反射ビーズを前記フォーム支持体の第２の面に固定するプロセス、
によって作製される請求項２３に記載の物品。
【請求項２５】
熱および圧力を加えるステップが、前記再帰反射ビーズを前記フォーム支持体の第２の面上に積層するステップを含む、請求項２４に記載の方法。
【請求項２６】
前記再帰反射ビーズの層が、研磨サイクルを経る前の初期反射輝度、および多数の研磨サイクルを経た後の最終反射輝度を示し、前記研磨サイクルの数が約７５０であるとき、前記最終反射輝度が、前記初期反射輝度の７０％より大きい、請求項２３に記載の物品。
【請求項２７】
前記再帰反射ビーズの層が、研磨サイクルを経る前の初期反射輝度、および多数の研磨サイクルを経た後の最終反射輝度を示し、前記研磨サイクルの数が約７５０であるとき、前記最終反射輝度が、前記初期反射輝度の９０％より大きい、請求項２３に記載の物品。
【請求項２８】
前記再帰反射ビーズの層が、研磨サイクルを経る前の初期反射輝度、および多数の研磨サイクルを経た後の最終反射輝度を示し、前記研磨サイクルの数が５０００より大きいとき、前記最終反射輝度が、前記初期反射輝度の９０％より大きい、請求項２３に記載の物品。
【請求項２９】
前記再帰反射ビーズの層が、接着剤又は樹脂を使用することなく、前記フォーム支持体の第１の面上の所定の位置に実質的に保持される、請求項２３に記載の物品。
【請求項３０】
前記フォーム支持体が、独立気泡架橋フォームを含む、請求項２３に記載の物品。
【請求項３１】
ヒトの皮膚に快適に粘着されることができる医療用テープであって、前記医療用テープは粘着面および非粘着面を備え、前記粘着面が感圧接着剤でコーティングされている医療用テープ、および
接着剤又は樹脂を使用することなく、前記医療用テープの非粘着面中に積層される再帰反射ビーズの層であって、前記再帰反射ビーズの層は、研磨サイクルを経る前の初期反射輝度、および多数の研磨サイクルを経た後の最終反射輝度を示し、前記研磨サイクルの数が約７５０であるとき、前記最終反射輝度が、前記初期反射輝度の７０％より大きい、再帰反射ビーズの層、
を備える物品。
【請求項３２】
前記医療用テープが、フォーム支持体を備える、請求項３１に記載の物品。
【請求項３３】
前記研磨サイクルの数が５０００より大きいとき、前記最終反射輝度が、前記初期反射輝度の９０％より大きい、請求項３１に記載の物品。
【発明の詳細な説明】
【技術分野】
【０００１】
本開示は、再帰反射材料に関し、より詳細には、ビーズ付き再帰反射材料に関する。
【背景技術】
【０００２】
再帰反射材料は、数例挙げるだけでも道路標識、ナンバープレート、履物、および衣類パッチなど様々な用途に使用されてきた。再帰反射は、アルミニウムのコーティング層などの、反射剤と協働する小さいガラスビーズ又は微小球の層の使用などの様々な方式で提供され得る。ビーズは、典型的には、ビーズが大気に一部露出するように、布帛にビーズを保持するバインダ層に埋設される。各ビーズは、ビーズの露出部分に入る入射光を、典型的には、バインダ層に埋設されるビーズの後部に配置される反射剤に集中させる。反射剤はビーズを通して入射光を逆に反射させ、光が入射の方向と反対の方向にビーズの露出部分を通って出るようにする。
【０００３】
慣用的には、多くの技術を使用して、ビーズ付き反射材料を形成してもよい。一プロセスによれば、アルミニウムコーティングされているガラスビーズの単一層が硬化性樹脂上に堆積される。樹脂の硬化により、ガラスビーズを樹脂の表面に固定する。ガラスビーズは、ビーズの表面積の半分がアルミニウムでコーティングされてもよく、この場合、アルミニウムコーティングされている領域が樹脂中に固定されるようにビーズを堆積させなければならない。これは、例えば、コーティングされていないビーズを基材上に堆積させ、ビーズの露出表面をアルミニウムでコーティングし、基材を硬化性樹脂に押付け、樹脂を硬化させ、次いで、基材を剥離することにより、行うことができる。あるいはまた、ガラスビーズをアルミニウムで完全にコーティングしてもよく、この場合、ガラスビーズの露出領域のアルミニウムは、ビーズが硬化性樹脂中に固定された後、エッチングして除去される。他の慣用的な用途では、半分アルミニウムコーティングされているビーズを不規則な向きで樹脂に混入させる。次いで、硬化される前に、所望の表面に樹脂を塗布することができる。
【発明の開示】
【課題を解決するための手段】
【０００４】
本開示は、ヒトの皮膚に快適に粘着され、使用後、容易に廃棄できる使い捨て再帰反射材料に関する。特に、この材料は、皮膚又は衣類に粘着され得る表面を提供する感圧接着剤を使用し、また、使い捨て材料に再帰反射表面を提供する再帰反射ビーズも使用する。この材料は、フォーム支持体又は不織支持体を備えてもよい。ラミネーターなどを使用し、再帰反射ビーズを支持体の第１の面に溶融し、材料に再帰反射表面を提供する。支持体の第２の面は、感圧接着剤でコーティングされる。
【０００５】
一態様では、本開示は、粘着面および非粘着面を備える感圧接着テープ、ならびに感圧接着テープの非粘着面に溶融される再帰反射ビーズの層を提供する。感圧接着剤は、ヒトの皮膚に快適に粘着されるが、容易に除去できる医療用グレードの接着剤でもよい。付加的な接着材料又は樹脂を使用することなく、再帰反射ビーズを感圧接着テープの非粘着面に溶融することができる。ある場合には、テープの支持体は、独立気泡架橋フォーム（ｃｌｏｓｅｄ−ｃｅｌｌ  ｃｒｏｓｓ−ｌｉｎｋｅｄ  ｆｏａｍ）などのフォーム材料で作製される。
【０００６】
中に溶融された再帰反射ビーズを有する感圧接着テープの非粘着面は、研磨サイクルを経る前の初期反射輝度、および多数の研磨サイクルを経た後の最終反射輝度を示してもよい。１回の研磨サイクルは、本願では全般に、サウスカロライナ州スパータンバーグのローソン−ヘンフィル・セール社（Ｌａｗｓｏｎ−Ｈｅｍｐｈｉｌｌ  Ｓａｌｅｓ，Ｉｎｃ．ｏｆ  Ｓｐａｒｔａｎｂｕｒｇ，Ｓｏｕｔｈ  Ｃａｒｏｌｉｎａ）から入手可能な標準研磨布帛ＳＤＬ−２３５Ｂを使用し、英国ストックポートのグッドブランド・ジェフリーズ・セールスＬＴＤ（Ｇｏｏｄｂｒａｎｄ  Ｊｅｆｆｒｅｙｓ  Ｓａｌｅｓ  ＬＴＤ  ｏｆ  Ｓｔｏｃｋｐｏｒｔ，Ｅｎｇｌａｎｄ）から入手可能な、マーティンデール磨耗および研磨試験機（Ｍａｒｔｉｎｄａｌｅ  Ｗｅａｒ  ＆  Ａｂｒａｓｉｏｎ  Ｔｅｓｔｅｒ）モデルＧＪＳ  ０３７を経て一サイクルと定義される。材料を研磨する前、および研磨した後の輝度試験は、反射ビーズが支持体にどれくらいよく結合されるかを示す。
【０００７】
本明細書に記載の技術によれば、材料の最終反射輝度は、研磨サイクルの数が約７５０のとき、初期反射輝度の７０％より大きい場合があり、又はさらに、研磨サイクルの数が約７５０のとき、初期反射輝度の９０％より大きい場合がある。幾つかの場合、最終反射輝度は、研磨サイクルの数が５０００より大きいとき、初期反射輝度の９０％より大きい。
【０００８】
別の態様では、本開示は、第１の面および第２の面を有するフォーム支持体、ならびにフォーム支持体の第１の面に溶融される再帰反射ビーズの層を含む物品に関する。ラミネーターを使用し、ビーズをフォーム支持体の第１の面に溶融することができる。このようにして、フォーム支持体にビーズを取付けるのに接着材料又は樹脂を使用しなくてよい。フォーム支持体の第２の面は、フォーム支持体がヒトの皮膚に快適に粘着されるように、感圧接着材料でコーティングされてもよく、あるいはまた、フォーム支持体の第２の面はコーティングされなくてもよい。後者の場合、埋設されたビーズを有するフォーム支持体は、使い捨て再帰反射フォーム材料として販売されてもよい。
【０００９】
他の態様では、本開示は、１つ以上の方法に関する。例えば、一方法には、感圧接着剤テープの非粘着面を再帰反射ビーズで被覆し、熱と圧力を加え、再帰反射ビーズを感圧接着テープの非粘着面に溶融することが含まれてもよい。再帰反射ビーズは、アルミニウムで半分コーティングされているガラスビーズを含んでもよく、この場合、ビーズは、感圧接着テープの非粘着面に不規則に向きを定められていても、又は、各ビーズのコーティングされていない表面が大気に実質的に露出するように意図的に向きを定められていてもよい。あるいはまた、再帰反射ビーズは、完全にアルミニウムコーティングされているガラスビーズであってもよく、この場合、この方法は、再帰反射ビーズの露出表面からアルミニウムをエッチングすることをさらに含む。
【００１０】
別の態様では、一方法には、フォーム支持体の第１の面を再帰反射ビーズで被覆し、熱と圧力を加え、再帰反射ビーズをフォーム支持体の第１の面に溶融することが含まれる。ここでも、フォーム支持体の第１の面にビーズを固定するための接着剤又は樹脂の使用が回避される。例えば、ラミネーターを使用して熱および圧力を加えてもよい。
【００１１】
除去可能な再帰反射材料は、本明細書に記載のように、多数の利点を提供できる。再帰反射感圧接着テープは、皮膚又は衣類などの１つ以上の表面に非永久的な再帰反射特性を付与することにおいて、特に有用である。結果として、夜間、又は薄明りの時間に歩く個々人が、例えば、夜の自動車運転者にさらに視認され易くなるように、その皮膚に再帰反射感圧テープをつけることができる。
【００１２】
さらに、熱および圧力を使用して再帰反射ビーズを固定するため、硬化性接着材料又は樹脂の使用が回避される。このことによって、製造時間およびコストを実質的に低減することができる。その結果、再帰反射感圧接着テープを使い捨て再帰反射材料として使用することができる。使用後、低コストの再帰反射テープを容易に除去し、廃棄することができる。さらに、このテープは使い捨てであるため、より高程度の磨耗が許容されてもよい。換言すれば、限られた数の使用後、いずれは廃棄されるため、長時間にわたるテープの再帰反射の低下がさらに許容されてもよい。
【００１３】
さらにコストを低減するため、感圧接着テープは、また、性質がさらに永久的な再帰反射衣類用パッチなどの、他の慣用的な再帰反射材料よりもさらに低コストの支持体を利用してもよい。例えば、押出し成形の不織材料とは対照的に、フォーム支持体を使用してもよいが、同様に不織材料を使用してもよい。しかし、不織材料は、布帛状の材料であり、感圧接着テープの多くの用途における使用によく適合していない場合がある。さらに、以下の例に示されるように、フォーム支持体を使用して、不織材料を使用する使い捨て再帰反射材料よりもさらに良好な反射輝度特性を有する使い捨て再帰反射材料を製造することができる。さらに、フォーム支持体を使用して作成される再帰反射材料は、以下の例に示されるように、耐摩耗性が非常に高い場合がある。
【００１４】
上記、ならびに他の実施形態の更なる詳細を添付の図面および以下の説明に記載する。他の特徴、目的、および利点は、説明および図面から、および特許請求の範囲から明らかになるであろう。
【発明を実施するための最良の形態】
【００１５】
図１は、感圧接着剤を使用して快適に粘着される再帰反射材料１２を有するヒトの腕１０の図である。特に、再帰反射材料１２は、医療用テープなどの使い捨て感圧接着テープを含んでもよい。例えば、再帰反射ビーズを、テープの非粘着面に溶融することによって再帰反射性を付与することができる。
【００１６】
再帰反射材料１２は、皮膚又は衣類などの、１つ以上の表面に非永久的な再帰反射特性を付与するのに特に有用である。結果として、夜間、又は薄明りの時間に歩行する個々人が、例えば、夜の自動車運転者にさらに視認され易くなるように、その皮膚に再帰反射感圧テープを貼付することができる。再帰反射材料１２は、他の再帰反射材料と比べて比較的低コストであるため、材料１２を使い捨て製品として使用することができる。使用後、低コストの再帰反射材料１２を容易に除去し廃棄することができる。
【００１７】
図２は、再帰反射材料１２の斜視側面図である。再帰反射材料１２は、感圧接着剤２０がコーティング、又はその他の方法で支持体１８の第１の面に塗布されている、医療用テープなどの感圧接着テープ１４を備える。支持体１８は、医療用フォーム支持体、又は医療用不織支持体であってもよいが、フォーム支持体の使用がコスト上の理由、又は他の理由で好ましい場合がある。医療用支持体の使用により、ヒトの皮膚への貼付が安全であることを確実にすることができる。再帰反射ビーズ１６の層は、支持体１８の第２の面に溶融され、再帰反射表面を提供する。
【００１８】
支持体１８は、熱可塑性フォーム、又は熱可塑性不織材料などの熱可塑性材料からなってもよい。しかし、幾つかの条件下では、フォーム支持体は多くのテープ用途にさらによく適合する場合がある。例えば、幾つかの条件下では、フォーム支持体は、不織代替物よりさらに低コストで製造される場合があり、使い捨て用途に特によく適合するようになる。さらに、フォーム支持体は、幾つかのテープ用途に対して、不織代替物、又は他の布帛代替物よりさらに良好に適合する場合がある。特に、以下の例で証明されるように、不織布製代替物を使用して作成される材料よりもさらに高い反射輝度特性を有する再帰反射材料を、フォーム支持体を使用して製造することができる。さらに、フォーム支持体を使用して作成される再帰反射材料は、以下の例によって示されるように、磨耗特性が非常に高い場合がある。
【００１９】
接着剤又は樹脂を使用することなく、再帰反射ビーズ１６を支持体１８に固定することができる。替わりに、積層プロセス又は他の好適なプロセスを使用し、熱および圧力を使用してビーズ１６を支持体１８に溶融してもよい。接着剤又は樹脂を使用しないことによって製造コストを低減し、接着剤又は樹脂を硬化する必要がないことにより製造時間を低減できる。ビーズ１６のサイズに応じて、ビーズが十分に支持体１８に溶融されることができることを確実にするのに十分な厚さを有するように、支持体１８が作成されてもよい。
【００２０】
他の態様では、再帰反射ビーズ１６をフォーム支持体の第１の面に溶融するが、フォーム支持体は、第２の面に感圧接着剤材料を備えても、又は備えてなくてもよい。例えば、フォーム支持体は、独立気泡架橋フォームを含んでもよい。ここでも、フォーム支持体は、ヒトの皮膚への貼付に安全であることを確実にする医療用フォーム支持体であってよい。以下にさらに詳細に記載される積層技術を使用し、ビーズをフォーム支持体の第１の面に溶融することができる。
【００２１】
表３は、使い捨て再帰反射材料を形成するための例示のプロセスを表す流れ図である。特に、支持体の一面に感圧接着剤を有するテープが選択される（３２）。感圧接着テープは、不織支持体、又はフォーム支持体を含んでもよいが、フォーム支持体の方が、前述のように、より良好な結果を提供する場合がある。次いで、支持体の非粘着面に再帰反射ビーズを不規則に堆積させる（３４）。熱又は圧力を加えることによって、支持体の非粘着面にビーズを固定する（３６）。換言すれば、熱又は圧力によって、ビーズを溶融させ支持体の非粘着面に入れる。例えば、材料を振ること、又は材料のビーズの付いている表面をきれいに拭うことによって、緩いビーズ、又は過剰のビーズを全て除去してもよい（３８）。次いで、樹脂又は接着剤が硬化する又は乾燥するのを待つことなく、材料を直ちに使用することができる。ある場合には、ラミネーターを使用して熱又は圧力を加える。また、図３に表されるものと類似のプロセスを使用して、再帰反射フォーム支持体などの使い捨て再帰反射材料を作成することができるが、これは、一面に感圧接着材料を備えても、又は備えなくてもよい。
【００２２】
図４は、特に再帰反射フォーム材料を実現するのに使用できる、別のプロセスを表す別の流れ図である。図示のように、コーティングされていないガラスビーズが基材（５２）上に置かれる。例えば、ビーズは、ビーズの表面積の約半分が大気に露出するように、基材上の樹脂中に固定されてもよい。次いで、ビーズの露出表面を、アルミニウム又は別の好適な反射剤でコーティングする（５４）。次いで、フォーム支持体を有する感圧接着テープの非粘着面に、基材中のビーズを積層する（５６）。あるいはまた、フォーム支持体の第１の面に基材中のビーズを積層してもよく、フォーム支持体は、第２の面に感圧接着剤を備えても、備えなくてもよい。
【００２３】
この時点で、ビーズは感圧接着テープの非粘着面に、アルミニウムコーティングされている表面がテープに溶融されるような向きに定められている。次いで、基材を剥離し（５８）、ビーズのアルミニウムコーティングされていない面を大気に露出することができる。基材は廃棄することができる。
【００２４】
図５は、再帰反射感圧接着テープを実現するのに使用できる、別のプロセスを表すさらに別の流れ図である。図示されるように、アルミニウムコーティングされているビーズ（又は、別の好適な反射剤でコーティングされているビーズ）を、医療用テープなどの感圧接着テープの非粘着面に塗布する（６２）。あるいはまた、ビーズをフォーム支持体の第１の面に塗布してもよいが、フォーム支持体は、第２の面に感圧接着剤を備えても、備えなくてもよい。次いで、感圧接着テープを積層し、ビーズを非粘着面に溶融することができる（６４）。次いで、感圧接着剤の非粘着面に溶融されるビーズの表面だけがアルミニウムコーティングされたままであるように、アルミニウムコーティングされているビーズの露出表面をエッチングすることができる（６６）。次いで、緩いビーズ又は過剰なビーズを、例えば、材料を振ることにより、又は材料のビーズの付いている表面を拭ってきれいにすることにより除去してもよい（６８）。
【００２５】
本明細書に記載のように、再帰反射感圧接着テープを使用して、非永久的な再帰反射特性を皮膚又は布帛に付与することができる。テープは容易に貼付され、次いで、使用後は廃棄することができる。テープは、最初、剥離ライナー上に保存され、巻いてロールにすることができる。次いで、所望のサイズに応じてロールからテープのストリップを切り離してもよい。他の場合では、テープを予め切片に切断してもよく、切片を剥離ライナーから剥離し、例えば、必要に応じて様々な表面に貼付されてもよい。
【実施例】
【００２６】
以下の実施例では、様々なプロセスを使用して再帰反射材料を作成した。次いで、輝度試験を実施した。輝度試験では、再帰反射材料の「反射率」又は「反射輝度」は、標準的な再帰反射条件下で、即ち、０°の方向角度、−４°の入射角度、および０．２°の観察角度で見た時の、材料の見掛けの輝度の尺度である。輝度は、材料の面積および使用される光源からの照度に対して標準化される。また、反射率、又は反射輝度は、再帰反射係数（ＲＡ）とも呼ばれ、平方メートル当り、ルクス当りのカンデラの単位（ｃｄ／（ｌｕｘ−ｍ２））で表される。ＡＳＴＭ標準法＃８０８−９４、「再帰反射を記載するための標準的な実施」を参照する。測定に使用する機器を、ＡＳＴＭ仕様に従って作った。
【００２７】
また、様々な実施例で研磨試験を実施した。サウスカロライナ州スパータンバーグのローソン−ヘンフィル・セール社（Ｌａｗｓｏｎ−Ｈｅｍｐｈｉｌｌ  Ｓａｌｅ，Ｉｎｃ．ｏｆ  Ｓｐａｒｔａｎｂｕｒｇ，Ｓｏｕｔｈ  Ｃａｒｏｌｉｎａ）から入手可能な標準研磨布帛ＳＤＬ−２３５Ｂを使用し、英国ストックポートのグッドブランド・ジェフリーズ・セールスＬＴＤ（Ｇｏｏｄｂｒａｎｄ  Ｊｅｆｆｒｅｙｓ  Ｓａｌｅｓ  ＬＴＤ  ｏｆ  Ｓｔｏｃｋｐｏｒｔ，Ｅｎｇｌａｎｄ）から入手可能な、マーティンデール磨耗および研磨試験機（Ｍａｒｔｉｎｄａｌｅ  Ｗｅａｒ  ＆  Ａｂｒａｓｉｏｎ  Ｔｅｓｔｅｒ）モデルＧＪＳ  ０３７で研磨試験を行った。材料を研磨する前、および研磨した後の輝度試験は、反射ビーズが基材にどれくらいよく結合されるかを示す。
【００２８】
実施例１
ミネソタ州セントポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ  ｏｆ  Ｓｔ．Ｐａｕｌ，ＭＮ）（以下、３Ｍ）から市販されている、１枚の１７７４Ｗポリエチレン・メディカル・フォーム・テープ（１７７４Ｗ  Ｐｏｌｙｅｔｈｙｌｅｎｅ  Ｍｅｄｉｃａｌ  Ｆｏａｍ  Ｔａｐｅ）をフォーム側を上にしてラミネーターのプラテンに置く。ラミネーターは、カンザス州ピッツバーグのＨＩＸ社（ＨＩＸ  Ｃｏｒｐ．ｏｆ  Ｐｉｔｔｓｂｕｒｇ，ＫＳ）から入手可能なＨＩＸモデルＮ−８００であった。＃１４５リフレクティブ・グラス・エレメンツ（Ｒｅｆｌｅｃｔｉｖｅ  Ｇｌａｓｓ  Ｅｌｅｍｅｎｔｓ）として３Ｍによって販売されている、半分アルミニウム処理されているガラスビーズをフォーム表面に注いだ。サンプルを１５秒間、３２５°Ｆ（１６３℃）、４０ＰＳＩ（２７６ｋＰａ）で積層した。次いで、緩いビーズを振り落とした。
【００２９】
完成したサンプルのＲＡは、約１００であった。テープをブラシがけすること、又は振ることによって、反射ビーズは取り除かれなかった。夏の間、足にテープのストリップを貼付して５キロメートル歩く間、テープは快適で容易に除去されると報告された。Ｔシャツ、スウェットシャツ、およびナイロンジャケットに貼付した場合、テープは所定の位置に留まり、良好な輝度を保持した。
【００３０】
研磨試験の前後に４つの複製サンプルの輝度を試験した。輝度試験の結果を以下の表Ａに記載する。
【００３１】
【表１】
2005500577.tif 000003
【００３２】
実施例２
１枚のシリコーン剥離ライナー、即ち、基材をラミネーターのプラテンに置いた。２００１年６月１４日に公開され、本出願と同じ出願人に譲渡されたＰＣＴ特許公開ＷＯ０１／４２８２３Ａ１に記載のように、完全にアルミニウム処理されているガラスビーズを剥離ライナー上に注いだ。３Ｍから市販されている１７７４Ｗポリエチレン・メディカル・フォーム・テープ（１７７４Ｗ  Ｐｏｌｙｅｔｈｙｌｅｎｅ  Ｍｅｄｉｃａｌ  Ｆｏａｍ  Ｔａｐｅ）をフォーム側を下にしてビーズの上に置いた。サンプルをラミネーターから除去する前に、１５秒間、３２５°Ｆ（１６３℃）、４０ＰＳＩ（２７６ｋＰａ）で積層した。次いで、緩いビーズを振り落とした。前記参照の特許公開に教示されるように、サンプルを０．５Ｍ  ＮａＯＨ溶液中に入れ、ビーズの付いている表面が鈍い灰色から白銀に変わるまで（約２分間かかった）、サンプルを穏やかに撹拌することによって、ビーズの露出表面上のアルミニウムを除去した。完成したサンプルのＲＡは、約３００であった。
【００３３】
実施例３
３Ｍから市販されている１７７４Ｗポリエチレン・メディカル・フォーム・テープ（１７７４Ｗ  Ｐｏｌｙｅｔｈｙｌｅｎｅ  Ｍｅｄｉｃａｌ  Ｆｏａｍ  Ｔａｐｅ）をフォーム側を上にしてラミネーターのプラテンに置いた。３Ｍから市販されている１枚のスコッチライト（Ｓｃｏｔｃｈｌｉｔｅ）（商標）５７２１シルバー・グラフィック・トランスファー・フィルム（Ｓｉｌｖｅｒ  Ｇｒａｐｈｉｃ  Ｔｒａｎｓｆｅｒ  Ｆｉｌｍ）をフォーム上に、ビーズのついている面をフォームに当てて置いた。サンプルを６０秒間、３００°Ｆ（１４９℃）、４０ＰＳＩ（２７６ｋＰａ）で積層した。グラフィックトランスファーフィルムの基材を２４時間後に剥いだ。完成したサンプルのＲＡは、約５００であった。
【００３４】
実施例４
共にマサチューセッツ州ローレンスのボルテック社（Ｖｏｌｔｅｋ  Ｃｏｒｐ．ｏｆ  Ｌａｗｒｅｎｃｅ，ＭＡ）から市販されている、１枚のボララ（Ｖｏｌａｒａ）（商標）５ＴＳフォーム（厚さ０．７９ｍｍ）、および１枚のボララ（Ｖｏｌａｒａ）１２ＥＯフォーム（厚さ０．５１ｍｍ）を、両面コーティングされている粘着テープ、３Ｍから入手可能なＦ９４６５Ｃトランスファーフィルム（Ｔｒａｎｓｆｅｒ  Ｆｉｌｍ）を使用して、紙ライナー、ニューヨーク州プラスキ、フェリックス・シェラー・テクニカル・ペーパーズ社（Ｆｅｌｉｘ  Ｓｃｈｏｅｌｌｅｒ  Ｔｅｃｈｎｉｃａｌ  Ｐａｐｅｒｓ，Ｉｎｃ．，Ｐｕｌａｓｋｉ，ＮＹ）から入手可能なポリエチレンＣＩＳ「ＭＡＬグレード」紙（Ｐｏｌｙｅｔｈｙｌｅｎｅ  ＣＩＳ  “ＭＡＬ  ｇｒａｄｅ”ｐａｐｅｒ）に取付けた。これらのフォームは、独立気泡架橋ポリオレフィンフォームである。＃１４５リフレクティブ・グラス・エレメンツ（Ｒｅｆｌｅｃｔｉｖｅ  Ｇｌａｓｓ  Ｅｌｅｍｅｎｔｓ）として３Ｍにより販売されている、半分アルミニウム処理されているガラスビーズをフォーム表面上に注ぎ、サンプルを１５秒間、３２５°Ｆ（１６３℃）、４０ＰＳＩ（２７６ｋＰａ）で積層した。初期輝度および研磨後の輝度を試験した。１２ＥＯフォームでの試験は、１５００サイクルの後、終了した。表Ｂは、輝度試験の結果を要約している。
【００３５】
【表２】
2005500577.tif 000004
【００３６】
実施例５
実施例４に使用されるもののようなフォーム支持体を、実施例３に使用されるもののようなグラフィックトランスファーフィルムに積層した。研磨前後の輝度を試験した。表Ｃは、輝度試験の結果を要約している。
【００３７】
【表３】
2005500577.tif 000005
【００３８】
実施例６
１枚のシリコーン剥離ライナーをラミネーターのプラテンに置いた。実施例１に使用されるガラスビーズを剥離ラーナー上に注いだ。本出願人に譲渡された米国特許第６，０１７，２１９号明細書に記載のもののような、感圧接着剤でコーティングされている、繊維状で通気性のある１枚の不織テープ支持体を、繊維側を下にしてビーズ上に置いた。サンプルを６０秒間、３５０°Ｆ（１７７℃）、４０ＰＳＩ（２７６ｋＰａ）で積層した。緩いビーズを振り落とした。
【００３９】
完成サンプルのＲＡは、約９０であった。ビーズをテープ基材にしっかりと取付け、擦ったり、曲げたり、又は指のつめで引掻くことにより除去するのが困難であった。約５キロメートルの歩行中、テープのサンプルを皮膚に貼付した。サンプルは快適であり、所定の位置に留まり、除去が容易であった。サンプルを衣類にも貼付したが、結果は同様であった。
【００４０】
研磨前後の輝度を試験した。表Ｄは、実施例６で作製されたサンプルの輝度試験の結果を要約している。
【００４１】
【表４】
2005500577.tif 000006
【００４２】
実施例７
１枚のシリコーン剥離ライナーをラミネーターのプラテンに置いた。実施例２に使用されるもののような完全にアルミニウム処理されているガラスビーズを剥離ライナー上に注いだ。実施例６に使用されるもののようなテープを繊維側を下にしてビーズの上に置いた。サンプルを４０秒間、３２５°Ｆ（１６３℃）、４０ＰＳＩ（２７６ｋＰａ）で積層した。緩いビーズを振り落とした。サンプルを１．０Ｍ  ＮａＯＨ溶液中に入れ、ビーズの付いている表面が鈍い灰色から白銀に変わるまで（約２分間かかった）、サンプルを穏やかに撹拌することによって、ビーズの露出表面上のアルミニウムを除去した。完成したサンプルのＲＡは、約３００であった。
【００４３】
研磨前後の輝度を試験した。表Ｅは、実施例７で作製されたサンプルの輝度試験結果を要約している。
【００４４】
【表５】
2005500577.tif 000007
【００４５】
多数の実施および実施形態を記載した。例えば、ヒトの皮膚に安全で快適に粘着され得る使い捨て再帰反射感圧接着テープを記載した。さらに、粘着テープおよび他の用途に使用される再帰反射フォーム支持体を記載した。しかしながら、本開示の趣旨および範囲から逸脱することなく、様々な変更がなされ得ることが理解される。従って、他の実施および実施形態は、以下の特許請求の範囲に入る。
【図面の簡単な説明】
【００４６】
【図１】人の皮膚に快適に粘着される再帰反射感圧接着テープを有するヒトの腕の図である。
【図２】再帰反射感圧接着テープの斜視側面図である。必ずしも縮尺通りではなく、あくまでも例示のためのものであり、限定的なものではない。
【図３】流れ図である。
【図４】流れ図である。
【図５】流れ図である。
【図３】
2005500577.tif 000008
【図４】
2005500577.tif 000009
【図５】
2005500577.tif 000010
【国際公開パンフレット】
2005500577.tif 000011
2005500577.tif 000012
2005500577.tif 000013
2005500577.tif 000014
2005500577.tif 000015
2005500577.tif 000016
2005500577.tif 000017
2005500577.tif 000018
2005500577.tif 000019
2005500577.tif 000020
2005500577.tif 000021
2005500577.tif 000022
2005500577.tif 000023
2005500577.tif 000024
2005500577.tif 000025
2005500577.tif 000026
2005500577.tif 000027
2005500577.tif 000028
2005500577.tif 000029
2005500577.tif 000030
2005500577.tif 000031
2005500577.tif 000032
【国際公開パンフレット（コレクトバージョン）】
2005500577.tif 000033
2005500577.tif 000034
【手続補正書】
【提出日】平成15年10月8日(2003.10.8)
【手続補正１】
【補正対象書類名】特許請求の範囲
【補正対象項目名】全文
【補正方法】変更
【補正の内容】
【特許請求の範囲】
【請求項１】
粘着面および非粘着面を備えるテープであって、前記粘着面が感圧接着剤でコーティングされているテープ、および
前記テープの非粘着面に部分的に埋設される再帰反射ビーズの層であって、付加的な接着剤又は樹脂を使用することなく、前記テープの非粘着面上の所定の位置に実質的に保持される再帰反射ビーズの層と、
を含む物品。
【請求項２】
前記テープが、ヒトの皮膚に快適に粘着されることができる医療用テープである、請求項１に記載の物品。
【請求項３】
前記再帰反射ビーズの層が、前記テープの前記非粘着面に積層される、請求項１に記載の物品。
【請求項４】
前記テープが、フォーム支持体を有する医療用テープである、請求項１に記載の物品。
【請求項５】
前記フォーム支持体が、独立気泡架橋フォームを含む、請求項４に記載の物品。
【請求項６】
前記テープが、不織支持体を有する医療用テープである、請求項１に記載の物品。
【請求項７】
感圧接着テープの非粘着面を再帰反射ビーズで被覆するステップ、および
熱および圧力を加え、前記再帰反射ビーズを前記感圧接着テープの非粘着面に溶融するステップ、
を含む方法。
【請求項８】
前記再帰反射ビーズが、アルミニウムでコーティングされているガラスビーズを含み、各ガラスビーズは、ガラスビーズ表面積の約半分がアルミニウムでコーティングされている、請求項７に記載の方法。
【請求項９】
前記再帰反射ビーズが、完全にアルミニウムコーティングされているガラスビーズであり、前記再帰反射ビーズの露出表面からアルミニウムをエッチングするステップをさらに含む、請求項７に記載の方法。
【請求項１０】
熱および圧力を加えるステップが、前記再帰反射ビーズを前記感圧接着テープの非粘着面に積層するステップを含む、請求項７に記載の方法。
【国際調査報告】
2005500577.tif 000035
2005500577.tif 000036
2005500577.tif 000037
2005500577.tif 000038
2005500577.tif 000039